(57)【要約】本発明は、光散乱性ポリメチルメタクリレート−層の総質量に対して、２〜６０質量％の範囲の濃度で５〜３５μｍの範囲の粒度の球状プラスチック粒子を有する、少なくとも１種の０．０５〜４ｍｍの範囲の厚さの光散乱性ポリメチルメタクリレート−層を包含するリアプロジェクションスクリーンに関し、この際、球状プラスチック粒子は、ポリメチルメタクリレート−マトリックスに対する屈折率差を０．０２〜０．２の範囲で有し、この際、球状プラスチック粒子の濃度ｃｐ、光散乱性ポリメチルメタクリレート−層の厚さdｓ及び球状プラスチック粒子の粒度Dｐは、比率ｃｐ*dｓ／Dｐ３が０．００１５〜０．０１５質量％*ｍｍ／μｍ３の範囲であり、かつポリメチルメタクリレート−層の平均粗面度Rａ対球状プラスチック粒子の粒度Dｐの比率が０．０５〜０．４の範囲であるように選択される。  このリアプロジェクションスクリーンは、その上に投射される映像の特に高い品質を特徴とする。【特許請求の範囲】
【請求項１】
光散乱性ポリメチルメタクリレート−層の総質量に対して、２〜６０質量％の範囲の濃度で５〜３５μｍの範囲の粒度の球状粒子を有する、少なくとも１種の０．０５〜４ｍｍの範囲の厚さの光散乱性ポリメチルメタクリレート−層を包含するリアプロジェクションスクリーンにおいて（この際、球状プラスチック粒子は、ポリメチルメタクリレート−マトリックスに対する屈折率差を０．０２〜０．２の範囲で有する）、球状プラスチック粒子の濃度ｃｐ、光散乱性ポリメチルメタクリレート−層の厚さdｓ及び球状プラスチック粒子の粒度Dｐは、比率ｃｐ*dｓ／Dｐ３が０．００１５〜０．０１５質量％*ｍｍ／μｍ３であり、かつポリメチルメタクリレート−層の平均粗面度Rａ対球状プラスチック粒子の粒度Dｐの比率が０．０５〜０．４の範囲にあるように選択されることを特徴とするリアプロジェクションスクリーン。
【請求項２】
球状プラスチック粒子の濃度ｃＰ対光散乱性ポリメチルメタクリレート−層の厚さdＳの比率ｃＰ／dＳは、２．５質量％／ｍｍよりも大きい又は同じである、請求項１に記載のリアプロジェクションスクリーン。
【請求項３】
光散乱性ポリメチルメタクリレート−層は、６０よりも小さい又は同じ光沢度Ｒ８５゜を有する、請求項１又は２に記載のリアプロジェクションスクリーン。
【請求項４】
比率ｃｐ*dｓ／Dｐ３が、０．００２５〜０．００９（質量−％）２*ｍｍ／μｍ２の範囲にある、請求項１から３までのいずれか１項に記載のリアプロジェクションスクリーン。
【請求項５】
光散乱性ポリメチルメタクリレート−層の厚さdｓ及び球状プラスチック粒子の粒度Dｐからの比率は、５〜１５００の範囲にある、請求項１から４までのいずれか１項に記載のリアプロジェクションスクリーン。
【請求項６】
球状プラスチック粒子は、架橋結合ポリスチロール及び／又は架橋結合ポリ（メタ）アクリレートを包含する、請求項１から５までのいずれか１項に記載のリアプロジェクションスクリーン。
【請求項７】
光散乱性ポリメチルメタクリレート−層は着色されている、請求項１から６までのいずれか１項に記載のリアプロジェクションスクリーン。
【請求項８】
光散乱性ポリメチルメタクリレート−層のマトリックスは、Na−D−線（５８９nm）及び２０℃で測定された１．４６〜１．５４の範囲の屈折率を有する、請求項１から７までのいずれか１項に記載のリアプロジェクションスクリーン。
【請求項９】
プレートの平均粗面度Raは０．４〜６μｍの範囲にある、請求項１から８までのいずれか１項に記載のリアプロジェクションスクリーン。
【請求項１０】
球状プラスチック粒子は、１５〜３５μｍの範囲の粒度を有する、請求項１から９までのいずれか１項に記載のリアプロジェクションスクリーン。
【請求項１１】
球状プラスチック粒子の少なくとも６０％が少なくとも１５μｍの直径を有し、散乱粒状物の高々３０％が２２μｍ以上の直径を有する、請求項１から１０までのいずれか１項に記載のリアプロジェクションスクリーン。
【請求項１２】
スクリーンは、散乱粒状物を包含しないプラスチックプレートを付加的に有する、請求項１から１１までのいずれか１項に記載のリアプロジェクションスクリーン。
【請求項１３】
プラスチックプレートは、ポリアクリルポリマーを有する、請求項１２に記載のリアプロジェクションスクリーン。
【請求項１４】
スクリーンは、２５％よりも大きい又は同じ透過率を有する、請求項１から１３までのいずれか１項に記載のリアプロジェクションスクリーン。
【請求項１５】
スクリーンは、１２よりも少ない又は同じ黄色値を有する、請求項１から１４までのいずれか１項に記載のリアプロジェクションスクリーン。
【請求項１６】
スクリーンは、１５°よりも大きい又は同じ強度半価角を有する、請求項１から１５までのいずれか１項に記載のリアプロジェクションスクリーン。
【請求項１７】
スクリーンは、０．１５よりも大きい又は同じ散乱能を有する、請求項１から１６までのいずれか１項に記載のリアプロジェクションスクリーン。
【請求項１８】
成形材料を押出成形する、請求項１から１７までのいずれか１項に記載のリアプロジェクションスクリーンの製法。
【請求項１９】
球状粒子を成形材料中に充分に加入混合させるために、側方供給装置を有する二重スクリュー押出機を使用する、請求項１８に記載の方法。
【請求項２０】
請求項１から１７までのいずれか１項に記載のリアプロジェクションスクリーンの製造のための、５〜３５μｍの範囲の粒度を有する球状粒子の使用。
【発明の詳細な説明】
【技術分野】
【０００１】
本発明は、少なくとも１種の光散乱性ポリメチルメタクリレート−層を包含するリアプロジェクションスクリーン及びこのリアプロジェクションスクリーンの製法に関する。
【０００２】
リアプロジェクション技術によって、情報は広汎な視聴者に普及され得る。原則的に、そのような系の構造は、背面からプロジェクターで投射される画像面から成り、そうして情報を提供する。
【０００３】
この技術は、複雑な過程についての概観への責任を軽減するために、例えば、制御室（発電所、鉄道）で使用され、そうして制御の誤りを回避することができる。もう１つの適用は、スポーツスタジアム及び自動車レーシングにおける表示板である。この場合には、出来事の経過及び状況が、見物人が実際の出来事から遠く離れている場合でも見学者に伝達される。
【０００４】
この場合には、極めて大きな映像面が重要である。多年にわたる技術分野（プロジェクター技術）での絶え間ない継続的発展によって、他の適用分野が更に加わってきている。
【０００５】
即ち、この情報伝達方法は、例えば、TV−機器、大規模な映画及び家庭用の映画でも使用されるが、展示会、ショーウインドー及び店舗での宣伝媒体としても使用される。
【０００６】
更にこの技術は、提示及びフライトシミュレーターにおける情報伝達のためにも使用され、そこで仮想環境がコックピット−スクリーン上にできるだけ現実に接近して映写される。
【０００７】
この技術の多くの利点は、プロジェクターが観察室の外にあることによって達成される。従って、スクリーンの前にいる観察者は映写を遮断せずに、邪魔なプロジェクター騒音は回避され、それによって好適な室内装飾が可能である。
【０００８】
ところで、リアプロジェクション技術で使用される多数のプラスチックプレート及びシートがある。しばしばプレートは、プレートが背面にフレネルレンズ系の形で一定の表面構造を有し、かつ観察者側に付加的に垂直に配置された両凸レンズを有することによって変性される。その結果、このリアプロジェクションスクリーンの製造は高い経費と結び付いている。更に、表面構造は機械的負荷に対して極めて感受性であり得る。損キズによって、映像は極めて強く悪化される。
【０００９】
更に、散乱媒体を有するリアプロジェクションプレート及びシートが公知であり、この際、この種類のプレートは、マトリックスとは異なる屈折率を有する粒子を含有する。このプレート及びシートは同様にリアプロジェクションに好適であるが、要求プロフィールの全帯域幅に合致するわけではなく、従って、スクリーンの要求の一部分が満たされるだけである。
【００１０】
多数の異なる使用可能性によって、映写面に極めて様々な要求が設定される。１つの適用では、投射面は、例えば、極めて安定した、鮮明な高い解像の映像再生が得られなければ成らず、それというのも、この場合には、観察者は長時間に渡って情報を受けなければならないからである（例：制御室、家庭用映画、等）。
【００１１】
この投射面は、例えば、展示台上での提示及び宣伝のために使用される場合には、面は特に機械的負荷及び汚染に対して感受性であってはならないが、一方で、投射品質への要求はそれほど高くない。
【００１２】
高い光散乱角を有するプレート及びシートは、例えば、公知の散乱媒体、例えば、硫酸バリウム及び二酸化チタンを用いて製造され得る。投射の解像は同様に高い。従って、画像の観察角は同様に相応に高くなくてはならない。しかし、僅少な厚みですら、投射プレートの画像鮮鋭度は、ぼやけて混濁していて、他の要求、例えば、良好な表面状態は達成されない又は部分的にしか達成又は製造され得ないことが明らかである。
【００１３】
更に、散乱媒体としてプラスチック粒子を含有するスクリーンが公知である。即ち、文書JP１１１７９８５６は、ポリメチルメタクリレート−マトリックス及び架橋結合のポリメチルメタクリレート−粒状物を散乱−／艶消剤として包含する少なくとも１種の層を有する多層プレートを記載していて、この際、粒状物の割合は０．５〜２５質量％の範囲にある。粒状物は３〜３０μｍの範囲の粒度を有し、この際、例中では、約６μｍの粒度の散乱粒状物約３質量％を含有する２ｍｍ厚のプレートだけが記載されている。光透過及び表面光沢は記載されているが、この際、プレートの映像特性は理想的ではない。
【００１４】
特開平（japanische Offenlegungsschrift）JP０７２３４３０４は、透明なプラスチック中の架橋結合アクリレート／スチロール−粒状物（１４μｍ）から成る混合物を記載している。粗面度の記載はないが、この際、例中に記載されたプレートは射出成形によって製造され、従って、一般に極めて少ない粗面度を生じさせる極めて高い圧力がプレートにかけられる。例に従って製造されたプレートは、最適な映像特性を示さない。
【００１５】
刊行物EP−A−０５６１５５１は、透明なポリマー及び球状粒子（２〜１５μｍ）から成る混合物から成る散乱層を有する多層プレートを記載している。粒子濃度は０．１〜４０質量％の範囲にある。例で、約５μｍの粒度の粒子２０質量％を包含する０．６４ｍｍ厚の光散乱層を有する多層プレートが製造された。このプレートも理想的な映像を示さない。
【００１６】
従って、その映像特性が最適ではないことが、散乱媒体を有する公知のリアプロジェクションスクリーンの問題点である。殊に、公知のスクリーンは比較的に少ない投射鮮鋭度又は比較的に不利な輝度分布を有する。更に、色の堅牢度に関する問題もある。更に、多くのスクリーンは機械的要求に充分ではなく、この際、特に、引掻キズが光学的に不利な作用を有する。
【００１７】
従って、ここに挙げて論じた公知技術水準を考慮して、特に高い映像品質を可能にするリアプロジェクションスクリーンを得ることが本発明の課題であった。殊に、スクリーンは高い画像鮮鋭度及び投射された画像の解像度を可能としなければならない。
【００１８】
更に、リアプロジェクションスクリーン上の映像は特に堅牢色でなければならない。
【００１９】
本発明のもう１つの課題は、特に均一の輝度分布を有するリアプロジェクションスクリーンを得ることにあった。
【００２０】
更に、リアプロジェクションスクリーンはできるだけ高い機械的安定性を有しなければならない。この際、スクリーン上の引掻キズは可視不可能である又はほんの僅かしか可視可能でなければならない。殊に、損傷はスクリーンの映像能へ影響しない又は僅かしか影響しないようにすべきである。
【００２１】
更に、特に簡単に製造することができるリアプロジェクションスクリーンを得るという課題が本発明の基礎にあった。即ち、リアプロジェクションは、殊に、押出しによって製造されるべきである。
【００２２】
従って、更に、高い映像安定性を有するリアプロジェクションスクリーンを製造することが本発明の課題であった。それによって、映像表示は、長時間にわたり疲労なく見ることができる。
【００２３】
本発明のもう１つの目的は、簡単な方法で、大きさ及び形において要求に適合され得るリアプロジェクションスクリーンを製造することにある。
【００２４】
更に、リアプロジェクションスクリーン上の画像は、特に良好なコントラストを有するべきである。
【００２５】
本発明のもう１つの課題は、リアプロジェクションスクリーンが高い品質耐久性、特にUV−線又は風化に対する高い安定性を有することにある。
【００２６】
更に、その画像特性に対して、ほんの僅かしか反射しないリアプロジェクションスクリーンを得るという課題が本発明の基礎にある。
【００２７】
更に、僅少な引掻感度を有するリアプロジェクションスクリーンを製造するべきである。
【００２８】
これらの課題及び記載されてはいないが、ここで説明される関係から当然導かれる又はこれから不可避的に生じる他の課題は、請求項１に記載のリアプロジェクションスクリーンによって解明される。本発明によるリアプロジェクションスクリーンの有利な変体は、請求項１に関連する下位請求項で保護下に置かれる。
【００２９】
リアプロジェクションスクリーンの製法に関して、請求項１８から、基礎となる課題の解明が得られる。
【００３０】
球状プラスチック粒子の濃度ｃｐ、光散乱性ポリメチルメタクリレート−層の厚さdｓ及び球状プラスチック粒子の粒度Dｐは、比率ｃｐ*dｓ／Dｐ３が０．００１５〜０．０１５質量％*ｍｍ／μｍ３であり、かつポリメチルメタクリレート−層の平均粗面度Rａ対球状プラスチック粒子の粒度Dｐの比率が０．０５〜０．４であるように選択されることによって、特に高い画像品質を可能にするリアプロジェクションスクリーンを得ることができ、この際、リアプロジェクションスクリーンは、光散乱性ポリメチルメタクリレート−層の総質量に対して、２〜６０質量％の範囲の濃度で５〜３５μｍの範囲の粒度を有する球状プラスチック粒子を有する、０．０５〜４ｍｍの範囲の厚さの少なくとも１種の光散乱性ポリメチルメタクリレート−層を包含し、この際、球状プラスチック粒子はポリメチルメタクリレート−マトリックスに対する屈折率差を０．０２〜０．２の範囲で有する。
【００３１】
本発明による方法によって、殊に、次の利点が達成される：
本発明のリアプロジェクションスクリーンは、投射された画像の高い画像鮮鋭度及び解像を可能にする。
【００３２】
本発明によるリアプロジェクションスクリーン上の画像は、特に堅牢色であり、良好なコントラストを有する。
【００３３】
本発明により得られるリアプロジェクションスクリーンは、特に均一な輝度分布を有する。
【００３４】
更に、本発明のリアプロジェクションスクリーンは、高い機械的安定性を有する。この際、スクリーン上の引掻キズは可視不可能又はほんの僅か可視可能である。
【００３５】
更に、本発明によるリアプロジェクションスクリーン上に投射された画像は、高い画像安定性を有する。それによって、長時間にわたって疲労なく映像を見ることができる。
【００３６】
更に、本発明のリアプロジェクションスクリーンは、非光沢性の艶消し表面プロフィールを有する。表面構造の表現は、光沢以外に、光学的パラメーターに影響することなく、場合により様々に調整することができる。それによって、スクリーン上の画像に不利に影響する反射を減少させることができる。
【００３７】
更に、本発明のリアプロジェクションスクリーンは、特に簡単に製造することができる。
即ち、このリアプロジェクションスクリーンは、殊に、押出成形によって製造することができる。
【００３８】
本発明によるリアプロジェクションスクリーンは、風化、殊にUV−線に対する高い耐性を有する。
【００３９】
リアプロジェクションスクリーンの大きさ及び形状を要求に適応させることができる。
【００４０】
本発明によるリアプロジェクションスクリーンの光散乱性ポリメチルメタクリレート−層は、光散乱性ポリメチルメタクリレート−層の質量に対して、球状プラスチック粒子２〜６０質量％、殊に３〜５５質量％を有する。
【００４１】
球状という概念は、本発明の範囲では、プラスチック粒子が有利に球状の形態を有することを示し、この際、製法に基づき、他の形態を有するプラスチック粒子が含有されていてもよく、又はプラスチック粒子の形態は理想的な球形と違っていてもよいということは、当業者に明白である。
【００４２】
それに応じて、球状という概念は、プラスチック粒子の最長径対最短径の比率が最高４、有利に最高２であることを意味し、この際、これらの径範囲は各々プラスチック粒子の重心を通して測定される。プラスチック粒子の数に対して、有利に少なくとも７０％、特に有利に少なくとも９０％が球状である。
【００４３】
プラスチック粒子は、５〜３５μｍの範囲、有利に８〜２５μｍの範囲の平均直径（質量平均）を有する。プラスチック粒子の７５％が有利に５〜３５μｍの範囲にある。
【００４４】
粒度及び粒度分布の測定は、レーザー吸光法によって行うことができる。そのために、Firma L.O.T GmbH のGalai-CIS-1 を使用することができ、この際、粒度の測定法は使用操作書に含まれている。
【００４５】
本発明により使用可能なプラスチック粒子は、特に限定されるものではない。即ち、プラスチック粒子がそれから製造されるプラスチックの種類は、広汎に非絶対的であり、この際、マトリックスプラスチックに対するプラスチック粒状物の相界において、光の屈折が生じる。
【００４６】
従って、プラスチック粒子の屈折率は、Na−D−線（５８９nm）及び２０℃で測定された屈折率n。であり、これはマトリックスプラスチックの屈折率n。とは約０．０２〜０．２単位異なっている。
【００４７】
球状プラスチック粒子は、有利に架橋結合ポリスチロール及び／又は架橋結合ポリ（メタ）アクリレートを包含する。
【００４８】
有利なプラスチック粒子は、次のものから構成されている：
ｂ１）置換基として芳香族基を有するモノマー２５〜９９．９質量部、例えば、スチロール、α−メチルスチロール、環置換のスチロール、フェニル（メタ）アクリレート、ベンジル（メタ）アクリレート、２−フェニルエチル（メタ）アクリレート、３−フェニルプロピル（メタ）−アクリレート又はビニルベンゾエート；及び
ｂ２）モノマーｂ１）と共重合可能である脂肪族エステル基中に１〜１２個のC−原子を有するアクリル−及び／又はメタクリル酸エステル０〜６０質量部、この際、例として次のものが挙げられる：メチル（メタ）アクリレート、エチル（メタ）アクリレート、n−プロピル（メタ）アクリレート、i−プロピル（メタ）アクリレート、n−ブチル（メタ）アクリレート、i−ブチル（メタ）アクリレート、ｔ−ブチル（メタ）アクリレート、シクロヘキシル（メタ）アクリレート、３，３，５−トリメチルシクロヘキシル（メタ）アクリレート、２−エチルヘキシル（メタ）アクリレート、ノルボルニル（メタ）アクリレート又はイソノルボルニル（メタ）アクリレート；
ｂ３）ｂ１）及び場合によりｂ２）とラジカル共重合可能な少なくとも２個のエチレン系不飽和基を有する架橋結合性コモノマー０．１〜１５質量部、例えば、ジビニルベンゾール、グリコールジ（メタ）アクリレート、１，４−ブタンジオール（メタ）アクリレート、アリル（メタ）アクリレート、トリアリルシアヌレート、ジアリルフタレート、ジアリルスクシネート、パンタエリスリットテトラ（メタ）アクリレート又はトリメチロールプロパントリ（メタ）アクリレート、この際、コモノマーｂ１）、ｂ２）及びｂ３）は合計して１００質量部になる。
【００４９】
プラスチック粒子がそれから製造される混合物は、特に有利に、少なくともスチロール８０質量％及び少なくともジビニルベンゾール０．５質量％を有する。
【００５０】
架橋結合のプラスチック粒子の製造は当業者に公知である。即ち、散乱粒子は、例えば、EP−Ａ３４２２８３又はEP−A２６９３２４に記載されているように乳化重合によって、例えば、ドイツ国特許出願Ｐ４３２７４６４．１に記載されているように、極めて特に有利に、有機相中での重合によって製造されることができ、この際、後記の重合法では、特に狭い粒度分布、又は別の表現では粒径と平均粒径との僅少な差異が生じる。
【００５１】
少なくとも２００℃、殊に少なくとも２５０℃の温度安定性を有するプラスチック粒子が特に有利に使用されるが、それによって限定されるものではない。この際、温度安定性という概念は、粒子が実際に熱的条件の分解を受けないことを意味する。熱的条件の分解は不所望にも変色を引き起こし、従って、プラスチック材料が使用不可能になる。
【００５２】
特に有利な粒子は、特に、Sekisui 製の商品名Techpolymer（登録商標）SBX−６、Techpolymer（登録商標）SBX−８及びTechpolymer（登録商標）SBX−12で得られる。
【００５３】
本発明のもう１つの有利な実施態様により、球状粒子は１５μｍ〜３５μｍの範囲の大きさを有する。特に有利にこの実施態様では、球状粒子の少なくとも６０％が少なくとも１５μｍの直径を有し、散乱粒状物の高々３０％が２５μｍ以上の直径を有する。特別な１観点により、この球状粒子の高々８０％が１５μｍ〜２５μｍの範囲の大きさを有する。
【００５４】
本発明の特別な１観点により、これらの粒子はプラスチックマトリックス中に均一に分配されて存在し、重大な粒子の凝集又は集合が生じることはない。均一に分配するとは、プラスチックマトリックス内での粒子の濃度が実際に一定であることを意味する。
【００５５】
光散乱層は、球状粒子の他に、ポリメチルメタクリレート（PMMA）を有するプラスチックマトリックスを包含する。光散乱ポリメチルメタクリレート−層は、有利に、光散乱層の質量に対して、ポリメチルメタクリレート少なくとも３０質量％を包含する。
【００５６】
ポリメチルメタクリレートは、一般に、メチルメタクリレートを含有する混合物のラジカル重合によって得られる。この混合物は、一般に、モノマーの質量に対して、メチルメタクリレート少なくとも４０質量％、有利に少なくとも６０質量％及び特に有利に少なくとも８０質量％を含有する。
【００５７】
更に、この混合物は、ポリメチルメタクリレートの製造のために、メチルメタクリレートと共重合可能である他の（メタ）アクリレートを含有することができる。（メタ）アクリレートとは、メタクリレート及びアクリレート及びその両方からなる混合物を包含する。
【００５８】
更に、これらのモノマーは公知である。これらには、特に、飽和アルコールから誘導される（メタ）アクリレート、例えば、メチルアクリレート、エチル（メタ）アクリレート、プロピル（メタ）アクリレート、n−ブチル（メタ）アクリレート、ｔ−ブチル（メタ）アクリレート、ペンチル（メタ）アクリレート及び２−エチルヘキシル（メタ）アクリレート；不飽和アルコールから誘導される（メタ）アクリレート、例えば、オレイル（メタ）アクリレート、２−プロピニル（メタ）アクリレート、アリル（メタ）アクリレート、ビニル（メタ）アクリレート；アリール（メタ）アクリレート、例えば、ベンジル（メタ）アクリレート又はフェニル（メタ）アクリレート（この際、アリール基は各々非置換又は４個まで置換されていてよい）；シクロアルキル（メタ）アクリレート、例えば、３−ビニルシクロヘキシル（メタ）アクリレート、ボルニル（メタ）アクリレート；ヒドロキシルアルキル（メタ）アクリレート、例えば、３−ヒドロキシプロピル（メタ）アクリレート、３，４−ジヒドロキシブチル（メタ）アクリレート、２−ヒドロキシエチル（メタ）アクリレート、２−ヒドロキシプロピル（メタ）アクリレート；グリコールジ（メタ）アクリレート、例えば、１，４−ブタンジオール（メタ）アクリレート、エーテルアルコールの（メタ）アクリレート、例えば、テトラヒドロフルフリル（メタ）アクリレート、ビニルオキシエトキシエチル（メタ）アクリレート；（メタ）アクリル酸のアミド及びニトリル、例えば、Ｎ−（３−ジメチルアミノプロピル）（メタ）アクリルアミド、Ｎ−（ジエチルホスホノ）（メタ）アクリルアミド、１−メタクリロイルアミド−２−メチル−２−プロパノール；硫黄含有のメタクリレート、例えば、エチルスルフィニルエチル（メタ）アクリレート、４−チオシアナトブチル（メタ）アクリレート、エチルスルホニルエチル（メタ）アクリレート、チオシアナトメチル（メタ）アクリレート、メチルスルフィニルメチル（メタ）アクリレート、ビス（メタ）アクリロイルオキシエチル）スルフィド；多価（メタ）アクリレート、例えば、トリメチロイルプロパントリ（メタ）アクリレートが属する。
【００５９】
重合すべき組成物は、前記の（メタ）アクリレートのほかに、メチルメタクリレート及び前記の（メタ）アクリレートと共重合可能である他の不飽和モノマーを有することができる。
【００６０】
それには、特に１−アルケン、例えば、ヘキサン−１、ヘプテン−１；分枝鎖のアルケン、例えば、ビニルシクロヘキサン、３，３−ジメチル−１−プロペン、３−メチル−１−ジイソブチレン、４−メチルペンテン−１；アクリルニトリル；ビニルエステル、例えば、ビニルアセテート；スチロール、側鎖中にアルキル置換基を有する置換スチロール、例えば、α−メチルスチロール及びα−エチルスチロール、環にアルキル置換基を有する置換スチロール、例えば、ビニルトルオール及びｐ−メチルスチロール、ハロゲン化スチロール、例えば、モノクロルスチロール、ジクロルスチロール、トリブロムスチロール及びテトラブロムスチロール；ヘテロ環状ビニル化合物、例えば、２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラム、ビニルフラン、ビニルチオフェン、ビニルチオラン、ビニルチアゾル及び水素化ビニルチアゾル、ビニルオキサゾル及び水素化ビニルオキサゾル；ビニル−及びイソプレニルエーテル；マレイン酸誘導体、例えば、無水マレイン酸、無水メチルマレイン酸、マレインイミド、メチルマレインイミド；及びジエン、例えば、ジビニルベンゾールが属する。
【００６１】
これらのコモノマーは、モノマーの質量に対して、一般に０〜６０質量％、有利に０〜４０質量％及び特に有利に０〜２０質量％の量で使用され、この際、この化合物は単独で又は混合物として使用され得る。
【００６２】
重合は、一般に、公知のラジカル重合開始剤で開始される。有利な開始剤には、特に、当業者に公知のアゾ重合開始剤、たとえば、AIBN及び１，１−アゾビスシクロヘキサンカルボニトリル、及びペルオキシ化合物、例えば、メチルエチルケトンペルオキシド、アセチルアセトンペルオキシド、ジラウリルペルオキシド、ｔ−ブチルペル−２−エチルヘキサノエート、ケトンペルオキシド、メチルイソブチルケトンペルオキシド、シクロヘキサノンペルオキシド、ジベンゾイルペルオキシド、ｔ−ブチルペルオキシベンゾエート、ｔ−ブチルペルオキシイソプロピルカルボネート、２，５−ビス（２−エチルヘキサノイルペルオキシ）−２，５−ジメチルヘキサン、ｔ−ブチルペルオキシ−２−エチルヘキサノエート、ｔ−ブチルペルオキシ−３，５，５−トリメチルヘキサノエート、ジクミルペルオキシド、１，１−ビス（ｔ−ブチルペルオキシ）シクロヘキサン、１，１−ビス（ｔ−ブチルペルオキシ）３，５，５−トリメチルシクロヘキサン、クミルヒドロペルオキシド、ｔ−ブチルヒドロペルオキシド、ビス（４−ｔ−ブチルシクロヘキシル）ペルオキシジカルボネート、２種以上の前記化合物相互の混合物及び前記の化合物と同様にラジカルを形成することができる非記載化合物との混合物が属する。
【００６３】
これらの化合物は、モノマーの質量に対して、しばしば０．０１〜１０質量％、有利に０．５〜３質量％の量で使用される。
【００６４】
この際、例えば、分子量で又はモノマー組成で異なった様々なポリ（メタ）アクリレートを使用することができる。
【００６５】
更に、光散乱層のマトリックスは、特性を変性させるために、他のポリマーを含有することができる。それには、特に、ポリアクリルニトリル、ポリスチロール、ポリエーテル、ポリエステル、ポリカルボネート及びポリビニルクロリドが属する。これらのポリマーは、単独で又は混合物として使用されることができ、この際、前記のポリマーから誘導可能であるコポリマーも使用され得る。
【００６６】
本発明によりマトリックスポリマーとして使用すべきホモ−及び／又はコポリマーの分子量Ｍｗの質量平均は広範囲で変動することができ、この際、分子量は、成形材料の使用目的及び加工法で決定される。しかし、それは、一般に２００００〜１００００００ｇ／モル、有利に５００００〜５０００００ｇ／モル及び特に有利に８００００〜３０００００ｇ／モルであるが、これによって限定されるものではない。
【００６７】
本発明の特別な１実施態様により、光散乱ポリメチルメタクリレート−層のマトリックスは、光散乱層のマトリックスの質量に対して、ポリメチルメタクリレート少なくとも７０、有利に少なくとも８０及び特に有利に少なくとも９０質量％を有する。
【００６８】
光散乱層のマトリックスのポリ（メタ）アクリレートは、本発明の特別な１観点により、Na−D−線（５８９nm）及び２０℃で測定された１．４６〜１．５４の範囲の屈折率を有する。
【００６９】
光散乱層の製造のための成形材料は、全種類の慣用の添加物質を含有することができる。それには、特に、帯電防止剤、酸化防止剤、離型剤、防炎剤、滑剤、染料、流動改善剤、充填剤、光安定剤、UV−吸収剤及び有機燐化合物、例えば、ホスファイト又はホスホネート、顔料、風化保護剤及び軟化剤が属する。しかし、添加物質の量は、適用目的に限定されている。即ち、ポリメチルメタクリレート−層の光散乱性及びその透明性は添加物によって強く損なわれてはならない。
【００７０】
本発明の特別な１観点により、成形材料は、場合により、衝撃強度変性剤によって機械的により安定的に仕上げられてよい。ポリメタクリレート−プラスチックのためのこのような種類の衝撃強度変性剤は十分に公知であり、即ち、衝撃強度変性化ポリメタクリレート−成形材料の製造及び構造は、特に、EP−A０１１３９２４、EP−A０５２２３５１、EP−A０４６５０４９及びEP−A０６８３０２８に記載されている。
【００７１】
マトリックスの製造に用いられ得る有利な衝撃強い成形材料は、ポリメチルメタクリレート７０〜９９質量％を有する。このポリメチルメタクリレートは既に記載された。
【００７２】
本発明の特別な１観点により、衝撃強度変性化成形材料の製造のために使用されるポリメチルメタクリレートは、メチルメタクリレート８０〜１００質量％、有利に９０〜９８質量％及び場合により、同様に既に挙げられている他のラジカル重合可能なコモノマー０〜２０質量％、有利に２〜１０質量％を包含する混合物のラジカル重合によって得られる。特に有利にコモノマーは、特に、Ｃ１−〜Ｃ４−アルキル（メタ）アクリレート、殊に、メチルアルキレート、エチルアクリレート又はブチルメタクリレートである。
【００７３】
衝撃強度変性化マトリックスの製造に用いられ得るポリメチルメタクリレートの平均分子量ＭＷは、有利に、９００００ｇ／モル〜２０００００ｇ／モル、殊に１０００００ｇ／モル〜１５００００ｇ／モルの範囲にある。
【００７４】
マトリックスの製造に用いられ得る有利な衝撃強い成形材料は、架橋結合重合体粒子から成るエラストマー相である衝撃強度変性剤１〜３０、有利に２〜２０、特に有利に３〜１５、殊に５〜１２質量％を含有する。
【００７５】
マトリックスの製造に用いられ得る有利な衝撃強い成形材料は、架橋結合重合体粒子から成るエラストマー相である衝撃強度変性剤０．５〜５５、有利に１〜４５、特に有利に２〜４０、特に３〜３５質量％を含有する。
【００７６】
衝撃強度変性剤は、自体公知の方法で、粒状重合によって又は乳化重合によって得られ得る。有利な衝撃強度変性剤は、５０〜１０００nｍ、有利に６０〜５００nｍ及び特に有利に８０〜１２０nｍの範囲の平均粒度を有する架橋結合粒子である。
【００７７】
このような種類の粒子は、例えば、通例、メチルメタクリレート少なくとも４０質量％、有利に５０〜７０質量％、ブチルアクリレート２０〜８０質量％、有利に２５〜３５質量％及び架橋結合性モノマー、例えば、多官能性（メタ）アクリレート、例えば、アリルメタクリレート０．１〜２、有利に０．５〜１質量％及び前記のビニル化合物と共重合され得るコモノマーから成る混合物のラジカル重合によって得られ得る。
【００７８】
有利なコモノマーには、特に、Ｃ１〜Ｃ４−アルキル（メタ）アクリレート、例えば、エチルアクリレート又はブチルメタクリレート、有利にメチルアクリレート、又は他のビニル重合可能なモノマー、例えば、スチロールが属する。前記の粒子の製造のための混合物は、有利にコモノマー０〜１０、有利に０．５〜５質量％を包含することができる。
【００７９】
特に有利な衝撃強度変性剤は、２層、特に有利に３層の核−外殻−構造を有する重合体粒子である。このような種類の核−外殻−重合体は、特に、EP−Ａ０１１３９２４、EP−A０５２２３５１、EP−A０４６５０４９及びEP−A０６８３０２８に記載されている。
【００８０】
アクリレートゴムをベースとする特に有利な衝撃強度変性剤は、特に、次の構造を有する：
核：核の質量に対して、少なくとも９０質量％のメチルメタクリレート成分を有する重合体。
【００８１】
外殻１：第１外殻の質量に対して、少なくとも８０質量％のブチルアクリレート成分を有する重合体。
【００８２】
外殻２：第２外殻の質量に対して、少なくとも９０質量％のメチルメタクリレート成分を有する重合体。
【００８３】
核及び外殻は、前記のモノマーの他に、他のモノマーを各々含有することができる。これらは前記されていて、この際、特に有利なコモノマーは架橋結合的に作用する。
【００８４】
有利なアクリレートゴム変性剤は、例えば、次の構造を有することができる：
核：メチルメタクリレート（９５．７質量％）、エチルアクリレート（４質量％）及びアリルメタクリレート（０．３質量％）から成る共重合体、
Ｓ１：ブチルアクリレート（８１．２質量％）、スチロール（１７．５質量％）及びアリルメタクリレート（１．３質量％）から成る共重合体、
Ｓ２：メチルメタクリレート（９６質量％）及びエチルアクリレート（４質量％）から成る共重合体。
【００８５】
アクリレートゴム−変性剤の核対１層以上の外殻の比率は広い範囲で変動してよい。核対外殻の質量比Ｋ／Ｓは、有利に、１層の外殻を有する変性剤の場合には、２０：８０〜８０：２０、有利に３０：７０〜７０：３０の範囲にあり、又は２層の外殻を有する変性剤の場合には、核対外殻１対外殻２の比率Ｋ／Ｓ１／Ｓ２は、１０：８０：１０〜４０：２０：４０、特に有利に２０：６０：２０〜３０：４０：３０の範囲にある。
【００８６】
核−外殻−変性剤の粒度は、通例５０〜１０００nｍ、有利に１００〜５００nｍ及び特に有利に１５０〜４５０nmの範囲にあるが、これに限定されるものではない。
【００８７】
このような種類の衝撃強度変性剤は、市場で、Fa. Mitsubishi 製の商品名METABLEN（登録商標）IR 441 で得られる。更に、衝撃強度変性化成形材料を得ることもできる。
【００８８】
プラスチック−マトリックスの製造のための特に有利な成形材料は、Fa. Roehm GmbH & Co. KG から市場で得られる。
【００８９】
光散乱ポリメチルメタクリレート−層の厚さは、一般に０．０５〜４ｍｍの範囲にある。
【００９０】
本発明により、球状粒子の濃度ｃＰ、光散乱ポリメチルメタクリレート−層の厚さdＳ及び球状粒子の粒度DＰは、球状粒子の濃度ｃＰ及び光散乱ポリメチルメタクリレート−層の厚さの積から球状粒子の粒度の３乗に対する比率ｃＰ*dＳ／DＰ３が、０．００１５〜０．０１５質量％*ｍｍ／μｍ３、有利に０．００２５〜０．００９質量％*ｍｍ／μｍ３であるように選択される。
【００９１】
ポリメチルメタクリレート−層の平均粗面度Ra対球状粒子の粒度DＰの比率は、０．０５〜０．４、殊に０．０５〜０．３及び有利に０．０６〜０．２の範囲にある。
【００９２】
本発明のスクリーンの特別な１実施態様により、球状粒子の濃度ｃＰ対光散乱ポリメチルメタクリレート−層の厚さdＳの比率ｃＰ／dＳは、２．５質量％／ｍｍよりも大きいか又は同じ、殊に４質量％／ｍｍよりも大きいか又は同じである。
【００９３】
光散乱性ポリメチルメタクリレート−層は、有利に６０よりも小さい又は同じ、殊に50よりも小さい又は同じ光沢Ｒ８５゜を有する。
【００９４】
光散乱性ポリメチルメタクリレート−層の厚さdＳ及び球状粒子の粒度DＰよりなる比率dＳ／DＰは、有利に５〜１５００、殊に５〜５００、有利に５〜２５０、特に有利に５〜１５０及び１０〜３００であるが、これに限定されるものではない。
【００９５】
本発明の特別な1実施態様により、プレートの平均粗面度Raは、有利に０．４〜６μｍ、特に０．４〜２μｍ、有利に０．５〜１．５μｍ、殊に０．８〜５μｍ、特に有利に１μｍ〜３．５μｍの範囲にある。
【００９６】
この範囲内では、光散乱層の表面上の引掻キズは、特に僅かしか見ることはできない。引掻キズ感度は、DIN 53799及びDIN EN 438 により、損傷表面の視覚評価によって測定することができ、この際、損キズは、表面上に様々な力で作用するダイアモンドによって生じられる。
【００９７】
プレートの粗面度Raは、製法に依存する様々なパラメーターの変化によって影響され得る。それには、特に、押出し中の溶融物の温度が属し、この際、より高い溶融物温度がより粗性の表面を引き起こす。しかし、この際、溶融物の温度は成形材料の正確な組成に依存していることに注意すべきである。溶融物の温度は、一般に、１５０〜３００℃の範囲、有利に２００〜２９０℃の範囲である。この温度は、ノズル排出時の溶融物の温度に関係がある。
【００９８】
更に、粗面度は、プレートの磨きに使用されるローラーの間の細隙によって影響され得る。磨き装置が、例えば、３個のローラーをＬ−配置で包含し、この際、成形材料はノズルからローラー１及びローラー２の間の細隙に送られ、ローラー２の周りを約６０〜１８０゜巻きつく場合には、ローラー２及びローラー３の間の細隙によって表面の磨きが達成される。ローラー２及びローラー３の間の細隙がプレートの厚さに調整される場合には、プレート表面上の散乱粒子はマトリックス中に押し込まれ、それによって、表面はより平滑となる。この細隙は、一般に、より粗性の表面の達成のために、製造すべきプレートのプレート厚よりも少し大きく調整され、この際、この値はプレート厚よりも０．１〜２ｍｍ以上の範囲、有利に０．１〜１．５ｍｍ以上の範囲にあるが、これに限定されるものではない。更に、粗面度は、粒度及びプレート厚によって影響され、この際、その依存関係を実施例で説明する。
【００９９】
光散乱層は公知方法で製造することができ、この際、熱可塑的成形法が有利である。粒子の添加後に、前記の成形材料から光散乱層を慣用の熱可塑的成形法によって製造することができる。
【０１００】
特別な１実施態様により、散乱粒状物を含有する成形材料−顆粒の押出し又は製造のために、二重スクリュー押出機を使用する。この際、プラスチック粒子は押出機中で有利に溶融物に変えられる。この手段によって、特に高い透過度を有するスクリーンがそれから製造され得る溶融物を得ることができる。
【０１０１】
この際、リアプロジェクションスクリーンは２段階法を経て製造することができ、この方法では、単一スクリュー押出機でのシート又はプレートの押出しを、二重スクリュー押出機での本発明による側方供給機−配合及び中間顆粒化に接続させる。二重スクリュー押出機を経て得られる顆粒は、特に高い割合の散乱粒状物を含有し、従って、散乱粒状物なしに成形材料との充分な混合によって、簡単な方法で様々な含量の散乱粒状物を有するプロジェクションスクリーンを製造することができる。
【０１０２】
更に、１段階法を実施することもでき、この場合には、溶融物への球状プラスチック粒子の単一配合を前記のように二重スクリュー押出機で行い、この押出機には、場合により加圧装置（例えば、溶融ポンプ）が接続していて、この装置に押出ノズルが直結していて、そのノズルで平面生成物が成形される。意外にも、前記の方法によって、特に僅少な黄色度指数を有するリアプロジェクションスクリーンを得ることができる。
【０１０３】
更に、スクリーンは射出成形によって製造することもできるが、方法パラメーター又は射出成形用金型は、本発明による範囲の粗面度が達成されるように選択されなければならない。
【０１０４】
散乱粒子を有するマトリックスの配合は、有利に二重スクリュー押出機によって行われ、その際、本来のプレート押出しは同様に単一スクリュー押出機を使用することができるが、これに限定されるものではない。
【０１０５】
適用特性に応じて、光散乱ポリメチルメタクリレート−層は、スクリーンとして使用され得る。この際、より薄い層は巻上げ可能なシートとして使用することができる。特に有利なシートは、前記の方法によって衝撃強く仕上げられる。
【０１０６】
更に、光散乱ポリメチルメタクリレート−薄層をプラスチックプレート上に、その機械的安定性を高めるために被覆することができる。一般に、このプラスチックプレートは球状粒子を含有しない。このプラスチックプレートは有利にポリアクリルポリマーを有する。
【０１０７】
本発明の特別な１観点により、スクリーンは、２５％よりも大きい又は同じ、殊に４０％よりも大きい又は同じ及び特に有利に５５％よりも大きい又は同じ透過度を有する。
【０１０８】
本発明の特別な１観点により、成形材料を着色させることができる。意外にも、この方法によってコントラストを改善することができる。着色には、特に、自体公知の染料及び／又はカーボンブラックが好適である。特に有利な染料は市場で得られる。それには、特に、各々Clariant 製の Sandoplast （登録商標）Rot G 及びSandoplast （登録商標）Gelb 2G及び各々 Bayer 製の Macroplex （登録商標）Gruen 5B 及び Macroplex （登録商標）Violett 3R が属する。これらの染料の濃度は、所望の色指数及びプレートの厚さに依存している。これらの濃度は、１染料当たり、散乱粒子不含の着色成形材料の総質量に対して、一般に０〜０．８質量％、有利に０．０００００１〜０．４質量％の範囲にあるが、これに限定されるものではない。染料濃度の合計は、散乱粒子不含の着色成形材料の総質量に対して、一般に０〜１質量％、有利に０．０００１〜０．６質量％の範囲にある。透過損失は、少なくとも部分的に、より強いプロジェクターによって補整される。
【０１０９】
スクリーンは、有利に１２よりも少ない又は同じ、殊に１０よりも少ない又は同じ黄色値を示すが、これに限定されるものではない。
【０１１０】
本発明のスクリーンの特別な１実施態様は、１５゜よりも大きい又は同じ、殊に２５゜よりも大きい又は同じ強度半価角を有する。
【０１１１】
本発明の特別な１観点により、スクリーンは０．１５よりも大きい又は同じ、殊に０．３５よりも大きい又は同じ散乱力を示すが、これに限定されるものではない。
【０１１２】
有利な１実施態様により、本発明によるポリメチルメタクリレート−プレートの表面は反射して艶消しの外観を示す。DIN 67530 による反射計での光沢測定により、特徴表示を行うことができる。８５゜の角度でのプレートの光沢は、有利に５０以下、特に有利に４０以下極めて特に有利に３０以下である。
【０１１３】
本発明のリアプロジェクションスクリーンの大きさ及び形は限定されていない。しかし、スクリーンは、一般に長方形で平板状の形を有し、それは画像が通例この型式で表示されるからである。
【０１１４】
このような種類のリアプロジェクションスクリーンは、２５ｍｍ〜１００００ｍｍ、有利に５０〜３０００ｍｍ及び特に有利に２００〜２０００ｍｍの範囲の長さを有する。この特別な実施態様の幅は、一般に２５〜１００００ｍｍ、有利に５０〜３０００ｍｍ及び特に有利に２００〜２０００ｍｍである。特に大きなプロジェクション面を製造するために、このスクリーン数個を統合させることができる。
【０１１５】
特別な１実施態様により、スクリーンは、DIN EN ISO 4892 、２部（機器中での人工的な風化又は照射、濾過キセノンアーク放射）による、特に高い風化耐性を有する。
【０１１６】
次に、本発明を実施例及び比較例によって詳説するが、本発明はこれらの例に限定されるものではない。
【０１１７】
Ａ）測定法
平均粗面度Raを、DIN 4768 により、Fa. Taylor Hobson 製の測定器 Talysurf 50 で測定した。
【０１１８】
透過率τＤ６５／２°を、DIN 5036 により、Fa. Perkin Elmer 製の測定器 Lambda 19 で測定した。
【０１１９】
黄色度指数τＤ６５／１０°を、DIN 6167 により、Fa. Perkin Elmer 製の測定器 Lambda 19 で測定した。
【０１２０】
光沢度Ｒ85°をDIN 67530 により、Fa. Dr. Lange 製の測定器 Dr. Lange Labor-Reflektometer で８５°で測定した。
【０１２１】
散乱能及び強度半価角を、Fa. LMT 製の測定器 LMT-Goniometer-Messplatz GO-T-1500で測定した。
【０１２２】
様々なリアプロジェクションスクリーンを、付加的に、表１に挙げた基準によって視覚的に評価した。
【０１２３】
そのために、Marke Epson EMP-713 のプロジェクターを使用した。約１〜１．５ｍの映像距離で、数種の角度（０°＝正射影、３０°及び６０°）で試験画像を評価した。プロジェクターから映写プレートへの距離は、約５０ｃｍの映像対角線で、約８５ｃｍであった。
【０１２４】
Epson Projektor EMP 713 の技術的データ：
投射系：二色鏡及びレンズ系、絵素：2359296 ピクセル（1024×768）*３、輝度：1200 ANSI ルーメン、コントラスト：400：１、画像輝度：８５％、カラー出力：１６．７百万色で、２４ビット、Ｈ：１５〜９２kHz、Ｖ：５０〜８５Hz、ランプ：１５０ワット−UHE、ビデオ−解像度：750 TV−線。
【０１２５】
【表１】
2006504997.tif 000002
【０１２６】
表中、極めて良好な特性は＋＋、良好な特性は＋、満足する特性は０、不足的な特性は−、極めて不足的な特性は−−、かつ不十分な特性は−−−で標識化した。
【０１２７】
B）プラスチック粒子の製造
球状プラスチック粒子の製造のために、本来の重合の開始直前に、硫酸アルミニウム及び苛性ソーダ溶液から沈殿によって製造された水酸化アルミニウム−ピケリング−安定剤を使用した。そのために、先ず、Al２(SO４)３  １６ｇ、錯化剤（Trilon A）０．０３２ｇ及び乳化剤（Fa. Bayer AG から得られる Emulgator K 30 ；Ｃ１５−パラフィンスルホネートのナトリウム塩）０．１６ｇを蒸留水０．８ｌ中に溶かした。引き続き、約４０℃の温度で、１N  炭酸ナトリウム−溶液を、水中に溶かした硫酸アルミニウムに攪拌下に添加し、この際、引き続きｐH−値は５〜５．５の範囲にあった。この方法によって、水中での安定剤のコロイド状分配が達成された。
【０１２８】
安定剤の沈殿後に、水相をガラスビーカーに移した。それに、メチルメタクリレート１１０ｇ、ベンジルメタクリレート８０ｇ及びアリルメタクリレート１０ｇ並びにジラウリルペルオキシド４ｇ及びｔ−ブチルペル−２−エチルヘキサノエート０．４ｇを加えた。この混合物を、分散機（Ultra-Turrax S50N-G45MF, Fa. Janke und Kunkel, Staufen）によって１５分間７０００Ｕ／分で分散させた。
【０１２９】
剪断に続いて、反応混合物を、相応する反応温度８０℃に予備加熱しておいた反応器に充填し、約８０℃（重合温度）で４５分間（重合持続時間）、攪拌（６００Ｕ／分）下に重合させた。内部温度約８５℃で１時間の後反応相を行った。４５℃に冷却後に、５０％の硫酸の添加によって、安定剤を水溶性の硫酸アルミニウムに変えた。粒状物の処理のために、得られた懸濁液を市販の濾布で濾過し、加熱箱中で２４時間５０℃で乾燥させた。
【０１３０】
粒度分布をレーザー吸光法によって検査した。粒子は、１９．６６μｍの平均粒度Ｖ５０を示した。粒状物は球状の形を有し、この際、繊維状物は確認されなかった。凝集は起こらなかった。次に、そうして得た粒子をプラスチック粒子Ａと表示する。
【０１３１】
Ｃ）例１〜６及び比較例１〜３
様々なリアプロジェクションスクリーンを押出しによって製造した。そのために、始めに、様々な散乱粒状物成形材料を、プラスチック粒子Ａ及び Fa. Roem GmbH & Co. KG から得られるＰＭＭＡ−成形材料（メチルメタクリレート９７質量％及びメチルアクリレート３質量％から成るコポリマー）から、Fa. Werner & Pfleiderer の二重スクリュー押出機 ZSK 30 上で、側方供給技術＝減圧帯域＝脱ガス帯域による溶融物への直接供給により製造した。得られた顆粒は、それが例中に記載されているように、他のプラスチックプレート製造のためのベースと成る。その他の加工において、濃縮物から、様々な混合物を、押出成形技術で、記載された異なる含量の散乱粒子に加工した。Fa. BRETER 製の押出機φ６０ｍｍを使用した。ノズル排出時の溶融物の温度は一般に２７０℃であるが、この際、比較例２のノズル排出温度は２６０℃であった。艶出器は、一般に、殊に、例では、できるだけ粗性の表面を達成するように調整された。
【０１３２】
ポリメチルメタクリレート−マトリックス中のプラスチック粒子の割合及びプレートの厚さを表２に挙げる。前記の方法によって得られる測定結果を、再び表３，４，５及び６に挙げる。
【０１３３】
Ｄ）例７〜１４及び比較例４〜６
例１〜６で前記した製法を実際に繰り返したが、この際、Fa. Sekusui 製のTechpolymer(登録商標) SBX-8 及びFa. Roem GmbH & Co. KG から得られるPMMA−成形材料（メチルメタクリレート９７質量％及びメチルアクリレート３質量％から成るコポリマー）をプラスチックプレートに押出した。
【０１３４】
ポリメチルメタクリレート−マトリックス中のプラスチック粒子の割合及びプレートの厚さを表２に挙げる。前記の方法によって得られる測定結果を再び表３，４，５及び６に挙げる。
【０１３５】
【表２】
2006504997.tif 000003
【０１３６】
【表３】
2006504997.tif 000004
【０１３７】
【表４】
2006504997.tif 000005
【０１３８】
【表５】
2006504997.tif 000006
【０１３９】
【表６】
2006504997.tif 000007
【０１４０】
可視的引掻キズ感度の測定例
例１，４，５，６及び１１で製造したリアプロジェクションスクリーンにより、押出物の可視的引掻キズ感度を検査した。
【０１４１】
引掻キズ感度の試験は、DIN 53799 及びDIN EN 438 により、Taber Industries 製の引掻強度試験装置 Modell 203 を用いて、ダイアモンドの針入度ｔＲ＝ｆ（負荷）によって行った：円錐角９０°を有するダイアモンド針、尖端半径９０μｍ、反時計廻りの回転方向。使用した負荷を表７に挙げる。
【０１４２】
可視的評価を黒色支持体上で実施した（反射試験）。試験押出物の検査（粗面度、光沢度）を上側上で行った。
【０１４３】
得られた結果を表７に挙げる。
【０１４４】
【表７】
2006504997.tif 000008
例及び比較例は、一定の、狭い範囲の相対的粗面度Rａ／Dｐ及び比率cp*ds／Dp３からの組合せによってのみ、最適な映像品質を有するリアプロジェクションスクリーンが得られることを明白に示す。
【０１４５】
粒子を直接溶融物に添加させる実施が、第二の成分、例えば、プラスチック粒子を包含する顆粒又は成形体の製造に、効果的に使用され得る（側方供給法）。従って、この技術は、本発明に限定されるものではない。
【０１４６】
側方供給法は、配合すべき成形材料を同時には供給帯域へ供給させず、基礎成分だけが供給帯域へ流入し、一方で、第２成分は、基礎成形材料の溶融後に溶融物中に供給されることを特徴とする。引き続き、溶融物の均一化は、その配置（及び同時に作用方法）が混合物の感度に適合され得る混合−及び剪断部分を介して行われる。
【０１４７】
均一にされた溶融物は、引き続き、押出造粒又は水下でのダイフェースカッティングによって均一粒度の顆粒に加工される（図１参照）。
【０１４８】
二重スクリュー押出機での配合は、図１に図示されている。図１における引用記号は次の通りである：
１  供給帯域を経る成形材料の添加
２  溶融成形材料（例えば、Fa. Roem GmbH & Co. KG から得られるPMMA）
３  熱プラスチック溶融物への散乱剤（例えば、Techpolymer SBX8）の添加
４  成形材料への散乱粒状物の均一溶融
５  押出物、例えば、成形材料中の散乱粒状物４８％のマスターバッチ（均一粒度の顆粒）。
【０１４９】
第二段階で、DF−成形材料を様々な生成物の製造のための出発物質として使用し、この際、２．成分は僅かな分解しか示さない。これによって、実際の利点が達成され得る。粒状物における利点には、生成物、例えば、光散乱又は光導プレートの僅少な変色（黄色度指数）及び高い透過度が属する。
【０１５０】
特別な実施例により、配合のために、二重スクリュー押出機を使用する。
【０１５１】
更に、側方供給法により、粉末の加工に特別に設定された単一スクリュー押出機及び側方供給技術での配合に同様の良好な結果を得ることができる。
【図面の簡単な説明】
【０１５２】
【図１】二重スクリュー押出機による配合を示した説明図である。
【符号の説明】
【０１５３】
１  供給帯域を経る成形材料の添加
２  溶融成形材料（例えば、Fa. Roem GmbH & Co. KG から得られるPMMA）
３  熱プラスチック溶融物への散乱剤（例えば、Techpolymer SBX8）の添加
４  成形材料への散乱粒状物の均一溶融
５  押出物、例えば、成形材料中の散乱粒状物４８％のマスターバッチ（均一粒度の顆粒）
【図１】
2006504997.tif 000009
【国際調査報告】
2006504997.tif 000010
2006504997.tif 000011
2006504997.tif 000012
2006504997.tif 000013